(57)【要約】【課題】優れた反射防止特性を有し、かつ優れた耐擦傷性を有する反射防止フィルム、ならびにこれを用いた偏光板、及び画像表示装置を提供すること。【解決手段】透明基材上に、高屈折率層と低屈折率層とを順に有し、該高屈折率層が高屈折率粒子、アニオン性基含有モノマー、及びバインダー樹脂を含む樹脂組成物の硬化物により形成され、該高屈折率粒子と該バインダー樹脂との質量比（Ｐ／Ｖ比）が４０〜４００であり、該アニオン性基含有モノマーの樹脂組成物に対する含有量が０．４〜０．５５質量％である反射防止フィルム、ならびにこれを用いた偏光板、及び画像表示装置である。【選択図】図１
2013142817.tif 000002
【特許請求の範囲】
【請求項１】
透明基材上に、高屈折率層と低屈折率層とを順に有し、該高屈折率層が高屈折率粒子、アニオン性基含有モノマー、及びバインダー樹脂を含む樹脂組成物の硬化物により形成され、該高屈折率粒子と該バインダー樹脂との質量比（Ｐ／Ｖ比）が４０〜４００であり、該アニオン性基含有モノマーの樹脂組成物に対する含有量が０．４〜０．５５質量％である反射防止フィルム。
【請求項２】
アニオン性基含有モノマーが、スルホン酸基、スルフィン酸基、カルボキシル基、カルボニル基、リン酸基、及びこれらの塩の群から選択される少なくとも一種である請求項１に記載の反射防止フィルム。
【請求項３】
高屈折率粒子が、酸化ジルコニウムである請求項１又は２に記載の反射防止フィルム。
【請求項４】
高屈折率粒子が、表面処理されたものである請求項１〜３のいずれかに記載の反射防止フィルム。
【請求項５】
バインダー樹脂が、多官能性（メタ）アクリレートモノマー、及びウレタン（メタ）アクリレートオリゴマーから選ばれる少なくとも一種である請求項１〜４のいずれかに記載の反射防止フィルム。
【請求項６】
透明基材と高屈折率層との間にハードコート層を有する請求項１〜５のいずれかに記載の反射防止フィルム。
【請求項７】
偏光膜の少なくとも片面に反射防止フィルムを有し、該反射防止フィルムが透明基材上に、高屈折率層と低屈折率層とを順に有し、該高屈折率層が高屈折率粒子、アニオン性基含有モノマー、及びバインダー樹脂を含む樹脂組成物の硬化物により形成され、該高屈折率粒子と該バインダー樹脂との質量比（Ｐ／Ｖ比）が４０〜４００であり、該アニオン性基含有モノマーの樹脂組成物に対する含有量が０．４〜０．５５質量％である偏光板。
【請求項８】
反射防止フィルム、又は偏光膜の少なくとも片面に反射防止フィルムを有する偏光板をディスプレイの最表面に有し、該反射防止フィルムが透明基材上に、高屈折率層と低屈折率層とを順に有し、該高屈折率層が高屈折率粒子、アニオン性基含有モノマー、及びバインダー樹脂を含む樹脂組成物の硬化物により形成され、該高屈折率粒子と該バインダー樹脂との質量比（Ｐ／Ｖ比）が４０〜４００であり、該アニオン性基含有モノマーの樹脂組成物に対する含有量が０．４〜０．５５質量％である画像表示装置。
【発明の詳細な説明】
【技術分野】
【０００１】
本発明は反射防止フィルム、偏光板及び画像表示装置に関する。
【背景技術】
【０００２】
従来、液晶ディスプレイ（ＬＣＤ）、プラズマディスプレイパネル（ＰＤＰ）、陰極管表示装置（ＣＲＴ）などのディスプレイの表面には、高い表面硬度、あるいは白熱灯、蛍光灯などの外部光源から照射された光線による反射を防止する反射防止特性を付与するために反射防止フィルムが設けられている。通常、反射防止フィルムは、透明基材上にハードコート層と屈折率制御層とが積層した構成を有するものであり、該屈折率制御層は、反射防止に寄与するためには、より低屈折率であることが好ましい。低屈折率を達成するための方法としては、例えば、低屈折率層、中屈折率層、高屈折率層などの屈折率の異なる層を薄膜にして積層して屈折率制御層を形成する方法が知られている。例えば特許文献１には、屈折率制御層に特定の微粒子を含有させた反射防止フィルムが開示されている。
【０００３】
ところで、反射防止フィルムに要求される性能として、低屈折率であることのほか、ディスプレイの表面の耐擦傷性や鉛筆硬度、あるいは防汚性などの表面特性が挙げられる。これらの表面特性の向上を図る場合、最表面に設けられる層の構成を検討することが一般的である。特許文献１には、反射防止フィルムに耐擦傷性を付与する手法として、該フィルムの最表面となる低屈折率層に含フッ素化合物を用いる手法が開示されている（例えば特許文献１）。しかし、特許文献１で用いられる含フッ素化合物としては、白濁に起因する性能低下などを抑制するため、低屈折率層を形成するバインダー樹脂との相溶性が向上する、重合性不飽和基を有し、かつ重量平均分子量５０００未満と低分子量である特定の含フッ素化合物を用いる必要があり、またそのような含フッ素化合物を用いたとしても、より厳しい条件における耐擦傷性や鉛筆硬度は優れたものであるとはいえなかった。
【０００４】
また、低屈折率を得るためには、上記の屈折率制御層において微粒子を用いることが一般的である。しかし、微粒子を多く用いるほど低屈折率を達成できるが、多く用いすぎると屈折率制御層の強度や密着性が低下し、結果として耐擦傷性が低下するという問題が生じてしまう。すなわち低屈折率と耐擦傷性とは相反する性能であるといえるが、特許文献１においては、相反する性能を同時に優れたものとする点についての詳細な検討は行われていないため、とりわけ耐擦傷性が優れているとはいえなかった。
【先行技術文献】
【特許文献】
【０００５】
【特許文献１】特開２０１０−１５２３１１号公報
【発明の概要】
【発明が解決しようとする課題】
【０００６】
本発明は、このような状況下で、優れた反射防止特性を有し、かつ優れた耐擦傷性を有する反射防止フィルム、ならびにこれを用いた偏光板、及び画像表示装置を提供することを目的とする。
【課題を解決するための手段】
【０００７】
本発明者らは、前記目的を達成するために鋭意研究を重ねた結果、下記の構成を有する反射防止フィルムが、前記課題を解決し得ることを見出した。本発明は、かかる知見に基づいて完成したものである。
【０００８】
すなわち、本発明は、
〔１〕透明基材上に、高屈折率層と低屈折率層とを順に有し、該高屈折率層が高屈折率粒子、アニオン性基含有モノマー、及びバインダー樹脂を含む樹脂組成物の硬化物により形成され、該高屈折率粒子と該バインダー樹脂との質量比（Ｐ／Ｖ比）が４０〜４００であり、該アニオン性基含有モノマーの樹脂組成物に対する含有量が０．４〜０．５５質量％である反射防止フィルム、
〔２〕偏光膜の少なくとも片面に反射防止フィルムを有し、該反射防止フィルムが透明基材上に、高屈折率層と低屈折率層とを順に有し、該高屈折率層が高屈折率粒子、アニオン性基含有モノマー、及びバインダー樹脂を含む樹脂組成物の硬化物により形成され、該高屈折率粒子と該バインダー樹脂との質量比（Ｐ／Ｖ比）が４０〜４００であり、該アニオン性基含有モノマーの樹脂組成物に対する含有量が０．４〜０．５５質量％である偏光板、及び
〔３〕反射防止フィルム、又は偏光膜の少なくとも片面に反射防止フィルムを有する偏光板をディスプレイの最表面に有し、該反射防止フィルムが透明基材上に、高屈折率層と低屈折率層とを順に有し、該高屈折率層が高屈折率粒子、アニオン性基含有モノマー、及びバインダー樹脂を含む樹脂組成物の硬化物により形成され、該高屈折率粒子と該バインダー樹脂との質量比（Ｐ／Ｖ比）が４０〜４００であり、該アニオン性基含有モノマーの樹脂組成物に対する含有量が０．４〜０．５５質量％である画像表示装置、
を提供するものである。
【発明の効果】
【０００９】
本発明によれば、優れた反射防止特性を有し、かつ優れた耐擦傷性を有する反射防止フィルム、ならびにこれを用いた偏光板、及び画像表示装置を得ることができる。
【図面の簡単な説明】
【００１０】
【図１】本発明の反射防止フィルムの断面を示す模式図である。
【図２】本発明の反射防止フィルムの断面を示す模式図である。
【図３】本発明の反射防止フィルムの断面を示す模式図である。
【発明を実施するための形態】
【００１１】
本発明の反射防止フィルムは、透明基材上に、高屈折率層と低屈折率層とを順に有し、該高屈折率層が高屈折率粒子、アニオン性基含有モノマー、及びバインダー樹脂を含む樹脂組成物の硬化物により形成され、該高屈折率粒子と該バインダー樹脂との質量比（Ｐ／Ｖ比）が４０〜４００であり、該アニオン性基含有モノマーの樹脂組成物に対する含有量が０．４〜０．５５質量％であることを特徴とするものである。本発明の反射防止フィルムについて、図１〜３を用いて説明する。
【００１２】
図１は、本発明の反射防止フィルムの断面を示した模式図であり、図２及び３は、本発明の反射防止フィルムの好ましい層構成を例にとって、その断面を示した模式図である。図１に示される反射防止フィルム１は、透明基材２上に高屈折率層３と低屈折率層４とを順に有するフィルムである。図２に示される反射防止フィルム１は、透明基材２上に、ハードコート層５、高屈折率層３、及び低屈折率層４を順に有しており、また図３に示される反射防止フィルム１は、透明基材２上に、ハードコート層５、中屈折率層６、高屈折率層３、及び低屈折率層４を順に有している。本発明の反射防止フィルム１の層構成は、透明基材２上にハードコート層５、高屈折率層３、及び低屈折率層４を順に有していれば特に制限されることはなく、例えば、透明基材／ハードコート層／高屈折率層／低屈折率層、透明基材／ハードコート層／中屈折率層／高屈折率層／低屈折率層、透明基材／ハードコート層／高屈折率層／中屈折率層／低屈折率層などの層構成が好ましく挙げられる。
以下、透明基材２から順に説明する。
【００１３】
［透明基材２］
本発明で用いられる透明基材は、一般的に反射防止フィルムの基材として用いられる透明なものであれば特に限定されないが、好ましくはプラスチックフィルム、プラスチックシートなどを用途に応じて適宜選択することができる。
【００１４】
このようなプラスチックフィルム又はプラスチックシートとしては、各種の合成樹脂からなるものが挙げられる。合成樹脂としては、トリアセチルセルロース樹脂（ＴＡＣ）、ジアセチルセルロース、アセテートブチレートセルロース、セロファンなどのセルロース樹脂；ポリエチレンテレフタレート樹脂（ＰＥＴ）、ポリブチレンテレフタレート樹脂、ポリエチレンナフタレート−イソフタレート共重合樹脂、ポリエステル系熱可塑性エラストマーなどのポリエステル樹脂；低密度ポリエチレン樹脂（線状低密度ポリエチレン樹脂を含む）、中密度ポリエチレン樹脂、高密度ポリエチレン樹脂、エチレンαオレフィン共重合体、ポリプロピレン樹脂、ポリメチルペンテン樹脂、ポリブテン樹脂、エチレン−プロピレン共重合体、プロピレン−ブテン共重合体、オレフィン系熱可塑性エラストマーあるいは、これらの混合物などのポリオレフィン樹脂；ポリ（メタ）アクリル酸メチル樹脂、ポリ（メタ）アクリル酸エチル樹脂、ポリ（メタ）アクリル酸ブチル樹脂などのアクリル樹脂；ナイロン６又はナイロン６６などで代表されるポリアミド樹脂；ポリスチレン樹脂；ポリカーボネート樹脂；ポリアリレート樹脂；又はポリイミド樹脂などが好ましく挙げられる。
【００１５】
透明基材としては、上記したプラスチックフィルム、プラスチックシートのなかから単独で、又は２種以上を選んで混合物として用いることができるが、柔軟性、強靭性、透明性などの観点から、セルロース樹脂、ポリエステル樹脂がより好ましく、なかでもトリアセチルセルロース樹脂（ＴＡＣ）、ポリエチレンテレフタレート樹脂が好ましい。
透明基材の厚さについては特に制限はないが、通常２０〜１００μｍ程度であり、耐久性やハンドリング性などを考慮すると、４０〜８０μｍが好ましい。
【００１６】
［高屈折率層３］
本発明の反射防止フィルムは、優れた耐擦傷性を得ると同時に反射防止性能を向上させる目的で、高屈折率層を有する。上記のように、耐擦傷性などの表面特性を向上させるためには、最表面に設けられる層の性能を向上させることで解決することが一般的であるが、そのような手法だけではより厳しい条件における耐擦傷性は十分とはいえない場合があった。本発明は、最表面に設けられる層ではない高屈折率層を、所定の高屈折率層形成用樹脂組成物の硬化物により形成することで、耐擦傷性が向上することを見出し、かかる知見に基づいて完成したものである。
【００１７】
本発明においては、高屈折率層、低屈折率層、必要に応じて中屈折率層を有するが、各屈折率層の屈折率は相対的なものである、すなわち「高屈折率層の屈折率＞中屈折率層の屈折率＞低屈折率層の屈折率」となっていればその絶対値に制限はない。
本発明において、優れた反射防止性能を得る観点から、高屈折率層の屈折率は、１．５〜２．０の範囲内であることが好ましく、より好ましくは１．６〜２．０である。ここで、本発明において、屈折率は波長５５０ｎｍにおける屈折率を示す。
【００１８】
高屈折率層の厚さは、１０〜３００ｎｍの範囲が好ましく、より好ましくは３０〜２００ｎｍの範囲であり、さらに好ましくは１００〜２００ｎｍである。厚さが上記範囲内であると、優れた耐擦傷性が得られると同時に優れた反射防止性能も得られる。
【００１９】
高屈折率層は、高屈折率粒子、アニオン性基含有モノマー、及びバインダー樹脂を含む樹脂組成物（以下、高屈折率層形成用樹脂組成物と称することがある。）の硬化物により形成される層であり、該高屈折率形成用樹脂組成物は、該高屈折率粒子と該バインダー樹脂との質量比（Ｐ／Ｖ比）が４０〜４００であり、該アニオン性基含有モノマーの樹脂組成物に対する含有量が０．４〜０．５５質量％であることを特徴とするものである。
【００２０】
高屈折率粒子（かっこ内は屈折率を示す）としては、酸化亜鉛（ＺｎＯ；１．９０）、酸化チタン（ＴｉＯ2；２．３〜２．７）、酸化セリウム（ＣｅＯ2；１．９５）、酸化インジウム錫（略称；ＩＴＯ；１．９５）、アンチモンドープ酸化錫（略称ＡＴＯ；１．８０）、酸化イットリウム（Ｙ2Ｏ3；１．８７）、酸化ジルコニウム（ＺｒＯ2；２．０）、五酸化アンチモン（Ｓｂ2Ｏ5；１．７９）が好ましく挙げられ、用途に応じて適宜選択することができる。これらのなかでも、特に高屈折率を得ようとする場合には、酸化ジルコニウム（ＺｒＯ2；２．０）を採用することが好ましい。また、導電性と高屈折率とをバランスよく得る場合には、アンチモンドープ酸化錫（略称ＡＴＯ；１．８０）を採用することが好ましい。
【００２１】
高屈折率粒子の一次粒子の平均粒径は、５〜２００ｎｍが好ましく、５〜１００ｎｍがより好ましく、１０〜８０ｎｍがさらに好ましい。微粒子の平均粒径が上記範囲内にあれば、高屈折率層の透明性を損なうことがなく、良好な微粒子の分散状態が得られ、また良好な屈折率が得られる。また、本発明においては、平均粒径が上記範囲内にあれば、微粒子が鎖状に連なって形成されていてもよい。
【００２２】
また、高屈折率粒子は、表面処理されているものも好ましく用いられる。表面処理は、無機化合物及び／又は有機化合物の表面処理剤を用いて該微粒子表面の改質を行うものであり、微粒子に表面処理を施すことにより、後述するバインダー樹脂との親和性が向上し、微粒子の分散が均一となり、微粒子同士の凝集が生じにくくなるので、大粒子化による高屈折率層の透明化の低下や、高屈折率層形成用樹脂組成物の塗布性、該組成物の塗膜強度の低下を抑制することができる。
【００２３】
微粒子表面の改質を行いうる無機化合物としては、ケイ素含有化合物（ＳｉＯ2など）、アルミニウム含有化合物（Ａｌ2Ｏ3、Ａｌ（ＯＨ）3など）、コバルト含有化合物（ＣｏＯ2、Ｃｏ2Ｏ3、Ｃｏ3Ｏ4など）、ジルコニウム含有化合物（ＺｒＯ2、Ｚｒ（ＯＨ）4など）、鉄含有化合物（Ｆｅ2Ｏ3など）などが好ましく挙げられる。
また、有機化合物としては、ペンタエリスリトールトリアクリレート、ジペンタエリスリトールペンタアクリレート、エピクロルヒドリン変性グリセロールトリアクリレートなどのポリオール化合物；、エチレンジアミンＥＯ付加体（５モル）などのアルカノールアミン；ステアリン酸、ラウリン酸、オレイン酸、リノール酸、リノレイン酸などの長鎖脂肪族カルボン酸；シランカップリング剤、チタネートカップリング剤、アルミネートカップリング剤などのカップリング化合物、などが好ましく挙げられる。これらの表面処理剤は、２種類以上を併用することもできる。
【００２４】
高屈折率層形成用樹脂組成物において、高屈折率粒子の含有量は、該高屈折率粒子の質量（Ｐ）とバインダー樹脂の質量（Ｖ）との比率（Ｐ／Ｖ比）で、４０〜４００であることを要する。Ｐ／Ｖ比が４０未満であると、高屈折率を発現する機能が十分ではなくなるため反射防止特性が十分ではなくなり、４００を超えると層としての強度が不足し、また優れた耐擦傷性も得られない。このような観点から、Ｐ／Ｖ比は５０〜３５０が好ましく、１００〜３００がより好ましく、１５０〜２５０がさらに好ましい。
【００２５】
アニオン性基含有モノマーは、高屈折率粒子の分散剤としての機能を有しており、スルホン酸基、スルフィン酸基、カルボキシル基、カルボニル基、リン酸基、及びこれらの塩の群から選択される少なくとも一種のアニオン性基含有モノマーが好ましく挙げられ、なかでもスルホン酸基、カルボキシル基、リン酸基、及びこれらの塩の群から選択されるアニオン性基含有モノマーであることが好ましい。
【００２６】
カルボキシ基を含有するモノマーとしては、（メタ）アクリル酸、クロトン酸、イタコン酸、マレイン酸、フマル酸、シトラコン酸、２−メタクリロイルオキシメチルコハク酸などが好ましく挙げられる。
スルホン酸基を含有するモノマーとしては、スチレンスルホン酸、ビニルスルホン酸ナトリウム、２−アクリルアミド−２−メチルプロパンスルホン酸、２−スルホエチル（メタ）アクリレート、３−スルホプロピル（メタ）アクリレートなどが好ましく挙げられる。
リン酸基を含有するビニルモノマーとしては、ビニルホスフェート、（メタ）アクリル酸のエチレンオキサイドあるいはプロピレンオキサイドの付加物とリン酸とのエステル、（メタ）アクリル酸２−ヒドロキシエチルとリン酸とのエステル、（メタ）アクリル酸２−ヒドロキシエチルとカプロラクトン重合体とリン酸とのエステルなどが好ましく挙げられる。より具体的には、リン酸（２−メタクリロキシエチル）、リン酸ビス（２−メタクリロキシエチル）、リン酸トリ（２−メタクリロキシエチル）、ジフェニル−２−アクリロイルオキシエチルホスフェート、ジフェニル−２−メタクリロイルオキシエチルホスフェートなどが好ましく挙げられる。
【００２７】
高屈折率層形成用樹脂組成物中のアニオン性基含有モノマーの含有量は、０．４〜０．５５質量％であることを要する。含有量が０．４質量％未満であると、優れた耐擦傷性が得られず、また高屈折率粒子の分散不良が起こり、ゲル化する場合がある。また含有量が０．５５質量％を超えると、優れた耐擦傷性が得られず、また反射防止特性が十分ではなくなってしまう。優れた耐擦傷性が得られ、分散不良が生じることがなく、良好な反射防止特性を得る観点から、該モノマーの含有量は、０．４２５〜０．５２５質量％が好ましく、６．５〜７質量％０．４５〜０．５質量％がより好ましい。
【００２８】
バインダー樹脂は、成膜性や膜強度などの観点から、用いられるものであり、加熱あるいは紫外線、電子線などの電離放射線を照射することにより硬化することで固定化できる樹脂が好ましく挙げられる。より具体的には、バインダー樹脂としては、例えば、メラミン系、ユリア系、エポキシ系、ケトン系、ジアリルフタレート系、不飽和ポリエステル系、及びフェノール系などの熱硬化性樹脂、あるいは電離放射線硬化性樹脂が好ましく挙げられ、なかでも、電離放射線硬化性樹脂が好ましい。
【００２９】
電離放射線硬化性樹脂とは、電離放射線を照射することにより硬化する性質を有する樹脂である。ここで、電離放射線は、電磁波又は荷電粒子線のうち、分子を重合あるいは架橋し得るエネルギー量子を有するものであり、例えば、紫外線（ＵＶ）又は電子線（ＥＢ）が用いられるほか、その他、Ｘ線、γ線などの電磁波、α線、イオン線などの荷電粒子線が挙げられる。
【００３０】
電離放射線硬化性樹脂としては、従来電離放射線硬化性の樹脂として慣用されている重合性モノマー及び重合性オリゴマー（ないしはプレポリマー）の中から適宜選択して用いることができる。
【００３１】
重合性モノマーとしては、優れた耐擦傷性が得られ、かつ高屈折率を得て優れた反射防止特性が得られる観点から、分子中にラジカル重合性不飽和基を持つ（メタ）アクリレート単量体が好適であり、なかでも多官能性（メタ）アクリレートモノマーが好ましい。
多官能性（メタ）アクリレートモノマーとしては、分子内にエチレン性不飽和結合を２個以上有する（メタ）アクリレートモノマーであればよく、特に制限はない。具体的にはエチレングリコールジ（メタ）アクリレート、プロピレングリコールジ（メタ）アクリレート、ペンタエリスリトールジ（メタ）アクリレートモノステアレート、ジシクロペンタニルジ（メタ）アクリレート、イソシアヌレートジ（メタ）アクリレートなどのジ（メタ）アクリレート；トリメチロールプロパントリ（メタ）アクリレート、ペンタエリスリトールトリ（メタ）アクリレート、トリス（アクリロキシエチル）イソシアヌレートなどのトリ（メタ）アクリレート；ジペンタエリスリトールテトラ（メタ）アクリレート、ジペンタエリスリトールペンタ（メタ）アクリレート、ジペンタエリスリトールヘキサ（メタ）アクリレートなどの４官能以上の（メタ）アクリレート；上記した多官能性（メタ）アクリレートモノマーのエチレンオキシド変性品、カプロラクトン変性品、プロピオン酸変性品などが好ましく挙げられる。これらのなかでも、優れた耐擦傷性が得られ、また均一一様な高屈折率層が得られる観点から、４官能以上の（メタ）アクリレートが好ましく、なかでもジペンタエリスリトールペンタ（メタ）アクリレート、ジペンタエリスリトールヘキサ（メタ）アクリレートが好ましい。これらの多官能性（メタ）アクリレートモノマーは１種を単独で用いてもよいし、２種以上を組み合わせて用いてもよい。
【００３２】
本発明においては、上記した多官能性（メタ）アクリレートモノマーとともに、その粘度を低下させるなどの目的で、単官能性（メタ）アクリレートモノマーを、本発明の目的を損なわない範囲で適宜併用することができる。
【００３３】
次に、重合性オリゴマーとしては、優れた耐擦傷性が得られ、かつ高屈折率を得て優れた反射防止特性が得られる観点から、分子中にラジカル重合性不飽和基を持つオリゴマー、例えば、エポキシ（メタ）アクリレートオリゴマー、ウレタン（メタ）アクリレートオリゴマー、ポリエステル（メタ）アクリレートオリゴマー、ポリエーテル（メタ）アクリレートオリゴマーのオリゴマーなどの（メタ）アクリレートオリゴマー、なかでも官能基数が２以上の多官能性（メタ）アクリレートオリゴマーが好ましく挙げられる。また、これらのなかでもウレタン（メタ）アクリレートオリゴマーが好ましい。
ここで、ウレタン（メタ）アクリレートオリゴマーは、例えば、ポリエーテルポリオールやポリエステルポリオールとポリイソシアネートの反応によって得られるポリウレタンオリゴマーを、（メタ）アクリル酸でエステル化することにより得ることができる。
【００３４】
重合性オリゴマーの官能基数は２以上であれば特に制限はないが、優れた耐擦傷性が得られ、かつ高屈折率を得て優れた反射防止特性が得られる観点から、２〜８が好ましく、より好ましくは２〜６である。
また、重合性オリゴマーの数平均分子量（ＧＰＣ法で測定したポリスチレン換算の数平均分子量）は、１０００〜２００００であることが好ましく、１０００〜１００００であることがより好ましい。上記の数平均分子量を有する重合性オリゴマーを用いると、その粘度を低下させて塗布適性を向上させることができる。
【００３５】
本発明においては、電離放射線硬化性樹脂として紫外線硬化性樹脂や電子線硬化性樹脂を好ましく用いることができる。光重合用開始剤を必要とせず、安定な硬化特性が得られることから電子線硬化性樹脂がより好ましいが、紫外線硬化性樹脂も後述する光重合開始剤との併用により何らの支障なく用いられる。
【００３６】
電離放射線硬化性樹脂として紫外線硬化性樹脂を用いる場合には、光重合開始剤を、高屈折率層形成用組成物１００質量部に対して、０．５〜１０質量部程度添加することが好ましく、１〜５質量部の添加がより好ましい。光重合開始剤としては、従来慣用されているものから適宜選択することができ、特に限定されず、例えば、アセトフェノン系、ベンゾフェノン系、ベンゾイン系、などの光重合開始剤が挙げられる。これらは、いずれか一方を単独で、又は、両方を組み合わせて用いることができる。
【００３７】
高屈折率層形成用樹脂組成物は、該樹脂組成物の塗布性を向上させる目的で、溶剤を好ましく含む。溶剤としては、特に限定されないが、例えば、メタノール、エタノール、イソプロピルアルコール（ＩＰＡ）などのアルコール類；メチルエチルケトン、メチルイソブチルケトン、シクロヘキサノンなどのケトン類；酢酸エチル、酢酸ブチルなどのエステル類；ハロゲン化炭化水素類；トルエン、キシレンなどの芳香族炭化水素類；プロピレングリコールモノエチルエーテル、プロピレングリコールモノメチルエーテル、プロピレングリコールモノエチルエーテルアセテート、プロピレングリコールモノメチルエーテルアセテート、ジプロピレングリコールモノエチルエーテルなどのグリコールエーテル類、あるいはこれらの混合物が好ましく挙げられる。これらのなかでも、高屈折率層形成用樹脂組成物の塗布性が向上し、該組成物の塗布後における溶剤の蒸発速度が適度であるため乾燥むらが生じにくく、均一一様な大面積塗膜を容易に得る観点から、ケトン類、グリコールエーテル類が好ましい。
【００３８】
溶剤の量は、各成分を均一に溶解、分散することができ、高屈折率層形成用樹脂組成物の塗布性を良好なものとし、また該樹脂組成物の調製後の保存時に凝集しないように、かつ塗付時に希薄すぎないような濃度となるように適宜調整する。該樹脂組成物中の溶剤の含有量は、５０〜９９質量％が好ましく、６０〜９７質量％とすることが好ましい。なお、高屈折率層形成用樹脂組成物に用いられる溶剤は、該樹脂組成物を塗付した後になされる乾燥により蒸発するので、高屈折率層中には存在しない。
【００３９】
高屈折率層には、所望される物性に応じて、各種添加剤が配合される。添加剤としては、例えば耐候性改善剤、耐摩耗性向上剤、重合禁止剤、架橋剤、赤外線吸収剤、接着性向上剤、酸化防止剤、レベリング剤、チクソ性付与剤、カップリング剤、可塑剤、消泡剤、充填剤などが挙げられる。これらの添加剤は、上記の高屈折率層形成用樹脂組成物に添加して、用いればよい。
【００４０】
また、各種添加剤として、分散助剤が好ましく挙げられる。分散助剤としては、
ラウリルアミンアセテート、ステアリルアミンアセテートなどのアルキルアミン塩；アルキルトリメチルアンモニウムクロライド、ジアルキルジメチルアンモニウムクロライド、アルキルベンジルジメチルアンモニウムクロライドなどの第４級アンモニウム塩；ラウリルベタイン、ステアリルベタインなどのアルキルベタイン；ラウリルジメチルアミンオキサイドなどのアルキルアミンオキサイドなどのカチオン性界面活性剤が好ましく挙げられ、なかでもアルキルアミン塩、第４級アンモニウム塩が好ましい。
分散助剤の使用量は、高屈折率層形成用樹脂組成物中の含有量として０．５〜１０質量％が好ましく、より好ましくは２〜６質量％である。
【００４１】
高屈折率層の形成について、その好ましい形成方法の一例を、以下説明する。
まず、高屈折率粒子、アニオン性基含有モノマー、バインダー樹脂、溶媒、及び好ましく用いられる各種添加剤などを、所定の割合で均質に混合して、高屈折率層形成用組成物を調製する。該高屈折率形成用組成物は、生産性を考慮すると溶剤に溶解させた液状であることが好ましい。液状の高屈折率層形成用組成物の粘度は、後述の塗工方式により、未硬化樹脂層を形成し得る粘度であればよく、特に制限はない。
ここで、混合は分散機、例えば２本ロール、３本ロールなどのロールミル、ボールミル、振動ボールミルなどのボールミル、ペイントシェーカー、連続ディスク型ビーズミル、連続アニュラー型ビーズミルなどのビーズミルなどを用いて行う。使用するビーズ径は、０．０３ｍｍ〜２．０ｍｍが好ましく、より好ましくは０．１ｍｍ〜１．０ｍｍである。
【００４２】
このようにして調製された高屈折率層形成用組成物を、透明基材の表面、あるいは後述するハードコート層の表面に、硬化後の厚さが所定の厚さとなるように、グラビアコート、バーコート、ロールコート、リバースロールコート、コンマコートなどの公知の方式、好ましくはグラビアコートにより塗工し、未硬化樹脂層を形成させる。
このようにして形成された未硬化樹脂層に、溶媒などを蒸発させる目的で乾燥を行い、次いで加熱又は電子線、紫外線などの電離放射線を照射して該未硬化樹脂層を硬化させて、高屈折率層を得る。
【００４３】
上記未硬化樹脂層を硬化させる際に、電離放射線として電子線を用いる場合、その加速電圧については、用いる樹脂や層の厚みに応じて適宜選定し得るが、通常加速電圧７０〜３００ｋＶ程度で未硬化樹脂層を硬化させることが好ましい。
なお、電子線の照射においては、加速電圧が高いほど透過能力が増加するため、基材として電子線により劣化する基材を使用する場合には、電子線の透過深さと未硬化樹脂層の厚みとが実質的に等しくなるように、加速電圧を選定することにより、基材への余分の電子線の照射を抑制することができ、過剰電子線による基材の劣化を最小限にとどめることができる。
【００４４】
照射線量は、バインダー樹脂の架橋密度が飽和する量が好ましく、通常５〜３００ｋＧｙ（０．５〜３０Ｍｒａｄ）、好ましくは１０〜５０ｋＧｙ（１〜５Ｍｒａｄ）の範囲で選定される。
さらに、電子線源としては、特に制限はなく、例えばコックロフトワルトン型、バンデグラフト型、共振変圧器型、絶縁コア変圧器型、あるいは直線型、ダイナミトロン型、高周波型などの各種電子線加速器を用いることができる。
電離放射線として紫外線を用いる場合には、波長１９０〜３８０ｎｍの紫外線を含むものを放射する。紫外線源としては特に制限はなく、例えば高圧水銀燈、低圧水銀燈、メタルハライドランプ、カーボンアーク燈などが用いられる
【００４５】
また、高屈折率層形成用組成物に含まれる溶媒などを蒸発させる目的で行う乾燥の温度条件は、室温〜５５℃の範囲が好ましく、室温〜５０℃であることがより好ましく、乾燥時間は１０〜１２０秒間が好ましく、３０〜９０秒間がより好ましい。なお、室温は通常２０℃程度である。
【００４６】
［低屈折率層４］
低屈折率層は、反射防止性能を向上させる目的で設けられる層であり、その屈折率は上記の高屈折率層の屈折率よりも相対的に低いことを特徴とする層である。また、最表面に設けられる層であるため、上記の高屈折率層との組み合わせにより優れた耐擦傷性をも有する層である。
低屈折率層の屈折率は、好ましくは１．５以下であり、屈折率は低ければ低いほど好ましいが、反射防止特性と表面硬度とのバランスを考慮すると、１．２５〜１．４５がより好ましく、１．２５〜１．３５がさらに好ましい。この屈折率は、微粒子の種類、及びその含有量などによって、容易に制御が可能である。
【００４７】
低屈折率層の厚さは、その所望する屈折率により異なるが、可視光領域における反射率を低減する観点から８０〜１２０ｎｍ程度が好ましく、より好ましくは１００〜１２０ｎｍである。また、上記の厚さであれば、優れた耐擦傷性も得られる。
【００４８】
低屈折率層は、（ｉ）シリカやフッ化マグネシウムなどの低屈折率粒子とバインダー樹脂とを含む低屈折率層形成用樹脂組成物、（ｉｉ）それ自体が低屈折率である含フッ素ポリマー単体、（ｉｉｉ）該低屈折率粒子とバインダー樹脂として含フッ素ポリマーとを含む低屈折率用樹脂組成物、（ｉｖ）化学蒸着法（ＣＶＤ）、物理蒸着法（ＰＶＤ）などの蒸着法により形成したシリカやフッ化マグネシウムなどの薄膜、などにより形成される。本発明においては、低屈折率層の形成のし易さや、優れた反射防止性能と耐擦傷性とを得る観点から、好ましくは低屈折率粒子及びバインダー樹脂を含む低屈折率層形成用樹脂組成物（上記の（ｉ）、（ｉｉｉ））により形成される。
【００４９】
低屈折率粒子は、その屈折率を低下させるため、すなわち反射防止特性を向上させる目的で、好ましく用いられる。低屈折率粒子としては、シリカやフッ化マグネシウムなどの無機系、有機系のいずれであっても制限なく用いることができるが、反射防止特性をより向上させ、かつ良好な表面硬度を確保する観点から、それ自身が空隙を有する粒子が好ましく用いられる。
【００５０】
それ自身が空隙を有する粒子は、微細な空隙を外部や内部に有しており、例えば屈折率１．０の空気などの気体が充填されているので、それ自身の屈折率が低いという特徴を有している。このような空隙を有する粒子としては、無機系あるいは有機系の多孔質粒子、中空粒子などが挙げられ、例えば多孔質シリカ、中空シリカ粒子や、アクリル樹脂などが用いられた多孔質ポリマー粒子や中空ポリマー粒子が挙げられる。無機系の粒子としては、特開２００１−２３３６１１号公報で開示される技術を用いて調製した空隙を有するシリカ粒子が、有機系の粒子としては、特開２００２−８０５０３号公報で開示される技術を用いて調製した中空ポリマー粒子などが好ましい一例として挙げられる。上記のような空隙を有するシリカ、あるいは多孔質シリカは、その屈折率が１．２０〜１．４４程度であり、屈折率が１．４５程度である一般的なシリカ粒子よりも屈折率が低いため、低屈折率層の低屈折率化の観点から好ましい。
【００５１】
また、低屈折率粒子としては、その形態、構造、凝集状態、膜内部での分散状態により、内部及び／又は表面の少なくとも一部にナノポーラス構造の形成が可能な粒子も好ましく挙げられる。
このような粒子としては、上記したシリカの粒子や、比表面積を大きくすることを目的として製造され、充填用カラム及び表面の多孔質部に各種化学物質を吸収させる除放材、触媒固定用に使用される多孔質粒子、又は断熱材や低誘電材に用いられることを目的とする中空粒子の分散体や凝集体などが挙げられる。具体例としては、例えば「Ｎｉｐｓｉｌ（商品名）」、「Ｎｉｐｇｅｌ（商品名）」：日本シリカ工業株式会社製や、「コロイダルシリカＵＰシリーズ（商品名）」：日産化学工業株式会社などが挙げられる。
【００５２】
低屈折率粒子の一次粒子の平均粒径は、５〜２００ｎｍが好ましく、５〜１００ｎｍがより好ましく、１０〜８０ｎｍがさらに好ましい。粒子の平均粒径が上記範囲内にあれば、低屈折率層４の透明性を損なうことがなく、良好な粒子の分散状態が得られる。また、本発明においては、平均粒径が上記範囲内にあれば、粒子が鎖状に連なって形成されていてもよい。
【００５３】
本発明で用いられる低屈折率粒子は、表面処理されたものが好ましい。表面処理としては、上記の高屈折率粒子に施す表面処理として例示したものが好ましく挙げられる。低屈折率粒子の表面処理としては、シランカップリング剤を用いた表面処理がより好ましく、なかでも（メタ）アクリロイル基を有するシランカップリング剤を用いた表面処理が好ましい。低屈折率粒子に表面処理を施すことにより、後述するバインダー樹脂との親和性が向上し、微粒子の分散が均一となり、微粒子同士の凝集が生じにくくなるので、大粒子化による低屈折率層の透明化の低下や、低屈折率層形成用組成物の塗布性、該組成物の塗膜強度の低下が抑制される。
【００５４】
また、シランカップリング剤が（メタ）アクリロイル基を有した場合、該シランカップリング剤は電離放射線硬化性を有するため、後述するバインダー樹脂と容易に反応するので、低屈折率層形成用組成物の塗膜中において、低屈折率粒子がバインダー樹脂に良好に固定される。すなわち、低屈折率粒子がバインダー樹脂中で架橋剤としての機能を有することになる。これにより、該塗膜全体の引き締め効果が得られ、バインダー樹脂が本来有する柔軟性を残したまま、低屈折率層に優れた表面硬度を付与することが可能となる。従って、低屈折率層がそれ自体の柔軟性をいかして変形することにより、外部衝撃に対する吸収力や、復元力を有するため、傷の発生が抑制されて、耐擦傷性に優れた高い表面硬度を有するものとなる。
【００５５】
低屈折率粒子の表面処理において好ましく用いられるシランカップリング剤としては、３−（メタ）アクリロキシプロピルトリメトキシシラン、３−（メタ）アクリロキシプロピルトリエトキシシラン、３−（メタ）アクリロキシプロピルメチルジメトキシシラン、３−（メタ）アクリロキシプロピルメチルジエトキシシラン、２−（メタ）アクリロキシプロピルトリメトキシシラン、２−（メタ）アクリロキシプロピルトリエトキシシランなどを例示することができる。
【００５６】
低屈折率粒子としては、それ自身が空隙を有する粒子と表面処理された粒子とを組み合わせて用いることが好ましく、該表面処理された粒子は空隙を有していないことが好ましい。このような組み合わせとすることで、優れた反射防止特性、及び表面硬度が得られる同時に、均一一様な低屈折率層が得られ、かつ防汚性も良好となる。この場合のそれ自身が空隙を有する粒子と表面処理された粒子との配合比（質量比）は、１：９〜９：１が好ましく、５：５〜９：１がより好ましく、６：４〜９：１がさらに好ましく、特に好ましくは７：３〜９：１である。
【００５７】
低屈折率層４における低屈折率粒子の含有量は、１０〜９５質量％が好ましく、２０〜９０質量％がより好ましく、３０〜９０質量％がさらに好ましい。微粒子の含有量が上記範囲内にあれば、良好な反射防止特性と表面硬度とが得られる。
【００５８】
低屈折率層形成用樹脂組成物に含まれるバインダー樹脂としては、上記の高屈折率層の形成に用いられるバインダー樹脂として例示したものが好ましく挙げられる。また、低屈折率層は屈折率を低下させる観点から、バインダー樹脂としてそれ自体が低屈折率性を示す含フッ素ポリマーが好ましく用いられる。含フッ素ポリマーは、少なくとも分子中にフッ素原子を含む重合性化合物の重合体である。
【００５９】
含フッ素ポリマーとしては、フッ素のほかにケイ素を含むものが好ましく、例えば、共重合体にシリコーン成分を含有させたシリコーン含有フッ化ビニリデン共重合体が好ましく挙げられる。この場合のシリコーン成分としては、（ポリ）ジメチルシロキサン、（ポリ）ジエチルシロキサン、（ポリ）ジフェニルシロキサン、（ポリ）メチルフェニルシロキサン、アルキル変性（ポリ）ジメチルシロキサン、アゾ基含有（ポリ）ジメチルシロキサンや、ジメチルシリコーン、フェニルメチルシリコーン、アルキル・アラルキル変性シリコーン、フルオロシリコーン、ポリエーテル変性シリコーン、脂肪酸エステル変性シリコーン、メチル水素シリコーン、シラノール基含有シリコーン、アルコキシ基含有シリコーン、フェノール基含有シリコーン、メタクリル変性シリコーン、アクリル変性シリコーン、アミノ変性シリコーン、カルボン酸変性シリコーン、カルビノール変性シリコーン、エポキシ変性シリコーン、メルカプト変性シリコーン、フッ素変性シリコーン、ポリエーテル変性シリコーンなどが挙げられる。なかでも、ジメチルシロキサン構造を有するものが好ましい。
【００６０】
また、上記したほか、分子中に少なくとも１個のイソシアナト基、及びフッ素を有する化合物と、アミノ基、ヒドロキシル基、カルボキシル基などのイソシアナト基と反応する官能基を分子中に少なくとも１個有する化合物とを反応させて得られる化合物；含フッ素ポリエーテルポリオール、含フッ素アルキルポリオール、含フッ素ポリエステルポリオール、含フッ素ε−カプロラクトン変性ポリオールなどの含フッ素ポリオールと、イソシアナト基を有する化合物とを反応させて得られる化合物なども、含フッ素ポリマーとして用いることができる。
【００６１】
このような含フッ素ポリマーは、市販品として容易に入手可能であり、例えば、ＪＳＲ社製のオプスターＴＵ２１８１−６、オプスターＴＵ２１８１−７、オプスターＴＵ２２０２、オプスターＪＮ３５、オプスターＴＵ２２２４、ダイキン工業社製のオプツールＡＲ１１０、オプツールＡＲ１００、オプツールＤＡＣなどが好ましく挙げられる。
また、低屈折率層４を形成する低屈折率層形成用組成物は、屈折率を低下させる観点から、含フッ素モノマーを含むこともできる。含フッ素モノマーは、効率よく硬化して低屈折率層を形成し、かつ優れた硬度が得られる観点から、１分子中に反応性官能基を２以上有することが好ましい。このような含フッ素モノマーとしては、ペンタエリスリトール骨格を有する含フッ素モノマー、ジペンタエリスリトール骨格を有する含フッ素モノマー、トリメチロールプロパン骨格を有する含フッ素モノマー、シクロヘキシル骨格を有する含フッ素モノマー、直鎖状骨格を有する含フッ素モノマーなどが好ましく挙げられる。これらのなかでも、ペンタエリスリトール骨格を有する化合物であることが好ましい。
含フッ素モノマーは、屈折率が１．３５〜１．５であることが好ましく、より好ましくは１．３７〜１．４５である。上記範囲内であると、汎用の溶剤に溶解しやすく、低屈折率層の屈折率を所望の範囲にまで低減化することができるので好ましい。
【００６２】
このような含フッ素モノマーは、市販品として容易に入手可能であり、例えば、共栄社化学株式会社製のペンタエリスリトール骨格を有するＬＩＮＣ３Ａ、シクロヘキシル骨格を有するＬＩＮＣ１０２ＡなどのＬＩＮＣシリーズのほか、ソルベイソレクシス社製のＦｌｕｏｒｏｌｉｎｋシリーズなどが好ましく挙げられる。
【００６３】
低屈折率層形成用樹脂組成物には、必要に応じて主鎖や側鎖に（メタ）アクリロイル基を有する数平均分子量が２０，０００以上の反応性ポリマー、あるいは主鎖や側鎖にパーフルオロポリエーテルなどのフッ素成分を含む（メタ）アクリレート基を有する反応性ポリマーなども好ましく使用することができる。このような数平均分子量が大きい反応性ポリマーを用いることで、複雑な形状に追従しうるなどの成膜性が向上し、バインダー樹脂の硬化時に反射防止フィルムのカールや反りなどの発生を抑制することが可能となる。
このような反応性ポリマーは、例えばメタクリル酸メチルとグリシジルメタクリレートとをあらかじめ重合し共重合体を得て、次いで該共重合体のグリシジル基とメタクリル酸やアクリル酸のカルボキシル基とを縮合させることで得ることができる。また、反応性ポリマーは市販品として容易に入手可能であり、市販品としては例えば「マクロモノマー（商品名）」：東亞合成株式会社製などが挙げられる。
【００６４】
低屈折率層には、所望される物性に応じて、各種添加剤が配合される。添加剤としては、上記の高屈折率層に用いうる各種添加剤と同様のものが例示される。これらの添加剤は、上記の低屈折率層形成用樹脂組成物に添加して、用いればよい。
【００６５】
低屈折率層の形成は、低屈折率層形成用樹脂組成物を用いる場合は、上記の高屈折率層形成用樹脂組成物を用いた高屈折率層の形成と同様の手法により形成することができる。
【００６６】
また、本発明においては、その最表面に各種の添加剤を添加して各種の機能、例えば、高硬度で耐擦傷性を有するハードコート機能のほか、防曇コート機能、防汚コート機能、防眩コート機能、反射防止コート機能、紫外線遮蔽コート機能、赤外線遮蔽コート機能などを付与することもできる。
【００６７】
［ハードコート層５］
本発明の反射防止フィルムは、耐擦傷性に加えて鉛筆硬度といった表面特性を向上させる目的で、ハードコート層を好ましく有することができる。ここで、ハードコートとは、ＪＩＳ５６００−５−４：１９９９で規定される鉛筆硬度試験で「Ｈ」以上の硬度を示す性能のことをいう。
ハードコート層は、電離放射線硬化性樹脂を架橋硬化させて得られるものが好ましい。ハードコート層を形成する電離放射線硬化性樹脂は、上記した高屈折率層形成用樹脂組成物中のバインダー樹脂に用いられる電離放射線硬化性樹脂のなかから適宜選択して用いられる。電離放射線硬化性樹脂が紫外線硬化性樹脂の場合に用いられる光重合開始剤も、先に例示したものの中から適宜選定して用いられる。上記した高屈折率層形成用樹脂組成物に用いられる各種添加剤も、同様に使用可能である。また、ハードコート層の形成も、高屈折率層の形成と同様に行うことができる。
【００６８】
ハードコート層の厚さは、０．１〜１００μｍの範囲にあることが好ましく、０．８〜２０μｍの範囲がより好ましい。ハードコート層の厚さが上記範囲内にあれば、充分なハードコート性能が得られ、外部からの衝撃に対して割れにくくなる。
【００６９】
また、ハードコート層は、後述する中屈折率層としての機能を有していることが好ましい。ハードコート層が中屈折率層としての機能を有することで、本発明の反射防止フィルムは優れた反射防止性能を有することができ、また画像の色合いも自然なものとなる。
【００７０】
［中屈折率層６］
本発明の反射防止フィルムは、優れた反射防止性能と自然な画像の色合いを得る観点から、中屈折率層を好ましく有することができる。中屈折率層は、その屈折率が低屈折率層の屈折率より大きく、かつ高屈折率層の屈折率より小さい層であり、１．５〜２．０の範囲内であることが好ましく、より好ましくは１．５〜１．８の範囲内である。
中屈折率層を形成する材料は、所定の屈折率を有するように、上記の高屈折率層を形成する材料のなかから適宜選択すればよく、層の形成は高屈折率層と同様にして形成することができる。
また、中屈折率層の厚さは、１０〜３００ｎｍの範囲が好ましく、より好ましくは３０〜２００ｎｍの範囲であり、さらに好ましくは１００〜２００ｎｍである。厚さが上記範囲内であると、優れた耐擦傷性が得られると同時に優れた反射防止性能も得られる。
【００７１】
［帯電防止層］
本発明の反射防止フィルムは、帯電防止効果により、ホコリの付着防止、あるいは本発明のフィルムをＣＲＴに用いた場合の電磁波シールド効果を得る観点から、帯電防止層を好ましく有することができる。帯電防止層は、高屈折率層と低屈折率層との間に設けることが好ましい。また、上記のハードコート層や高屈折率層を形成する樹脂組成物に下記の帯電防止剤を添加し、これらの層に帯電性を付与する場合は、帯電防止層を設けなくてもよい。
【００７２】
帯電防止層としては特に限定されず、例えば、バインダー樹脂と帯電防止剤とを含有する帯電防止層用組成物により形成されてなるものが好ましく挙げられる。
帯電防止剤としては特に限定されず、一般的な帯電防止剤、例えば、第４級アンモニウム塩、ピリジニウム塩、第１〜第３アミノ基などのカチオン性化合物；スルホン酸塩基、硫酸エステル塩基、リン酸エステル塩基、ホスホン酸塩基などのアニオン性化合物；アミノ酸系、アミノ硫酸エステル系などの両性化合物；アミノアルコール系、グリセリン系、ポリエチレングリコール系などのノニオン性化合物；スズ及びチタンのアルコキシドのような有機金属化合物；該有機金属化合物のアセチルアセトナート塩のような金属キレート化合物；芳香族共役系のポリ（パラフェニレン）、複素環式共役系のポリピロール、ポリチオフェンなどの導電性ポリマー；ＺｎＯ、Ｓｂ2Ｏ2、ＳｎＯ2、ＣｅＯ2、酸化インジウム錫、Ｉｎ2Ｏ3、Ａｌ2Ｏ3、アンチモンドープ酸化錫（略称ＡＴＯ）、アルミニウムドープ酸化亜鉛（略称ＡＺＯ）などの導電性金属酸化物微粒子などが好ましく挙げられる。
【００７３】
帯電防止層用組成物中の帯電防止剤の含有量としては、上記帯電防止剤を含有することの効果を充分に享有できるとともに、上述した本発明により製造される光学積層体に得られる効果を阻害しない範囲で、適宜配合されることが好ましい。
帯電防止層におけるバインダー樹脂、すなわち帯電防止層用組成物に用いられるバインダー樹脂としては特に限定されず、例えば、上記の高屈折率層形成用樹脂組成物に含まれるバインダー樹脂、あるいは熱硬化性樹脂などが挙げられる。
帯電防止層は、上述した各材料を用いて調製した帯電防止層用組成物を、高屈折率層上に塗布して形成した塗膜を、必要に応じて乾燥し、電離放射線照射又は加熱などにより硬化させることで形成することができる。
【００７４】
［偏光板］
本発明の偏光板は、偏光膜の少なくとも片面に反射防止フィルムを有し、該反射防止フィルムが透明基材上に、高屈折率層と低屈折率層とを順に有し、該高屈折率層が高屈折率粒子、アニオン性基含有モノマー、及びバインダー樹脂を含む樹脂組成物の硬化物により形成され、該高屈折率粒子と該バインダー樹脂との質量比（Ｐ／Ｖ比）が４０〜４００であり、該アニオン性基含有モノマーの樹脂組成物に対する含有量が０．４〜０．５５質量％である、すなわち本発明の反射防止フィルムであることを特徴とするものである。このような構成とすることで、本発明の偏光板は、物理的強度に優れ、耐光性に優れた反射防止機能を有するものとなり、また大幅なコスト削減、表示装置の薄手化が可能となる。
【００７５】
通常、偏光板は偏光膜の両面に保護フィルムを設けるが、本発明の偏光板は、その少なくとも一方に、本発明の反射防止フィルムを設けるものである。本発明においては、偏光膜の一方の面だけでなく、両方の面に本発明の反射防止フィルムを設けることができる。一方の面に設ける場合は、液晶表示画面の視野角特性を改良する観点から、他方の面には光学異方層を含む光学補償層を有する光学補償フィルム（位相差フィルム）であることが好ましい。
【００７６】
本発明の反射防止フィルムを保護フィルムとして用いる場合は、透明支持体として、トリアセチルセルロースフィルムを用いることが特に好ましい。この場合、反射防止フィルムを用いた保護フィルムの透明支持体は、必要に応じてポリビニルアルコールからなる接着剤層などを介して偏光膜に接着していることが好ましい。また、上記したように該偏光膜のもう一方の側にも保護フィルム、好ましく上記した光学補償フィルム（位相差フィルム）を有する構成が好ましい。もう一方の保護フィルムの偏光膜と反対側の面には粘着剤層を有していてもよい。このような構成とすることで、本発明の偏光板は、液晶表示装置の明室でのコントラスト、上下左右の視野角を改善することができる。
【００７７】
［画像表示装置］
本発明の画像表示装置は、反射防止フィルム、又は偏光膜の少なくとも片面に反射防止フィルムを有する偏光板をディスプレイの最表面に有し、該反射防止フィルムが透明基材上に、高屈折率層と低屈折率層とを順に有し、該高屈折率層が高屈折率粒子、アニオン性基含有モノマー、及びバインダー樹脂を含む樹脂組成物の硬化物により形成され、該高屈折率粒子と該バインダー樹脂との質量比（Ｐ／Ｖ比）が４０〜４００であり、該アニオン性基含有モノマーの樹脂組成物に対する含有量が０．４〜０．５５質量％である、すなわち本発明の反射防止フィルム、あるいは偏光板をディスプレイの最表面に有することを特徴とするものである。
【００７８】
ディスプレイとしては、例えば、液晶ディスプレイ（ＬＣＤ）、プラズマディスプレイパネル（ＰＤＰ）、陰極管表示装置（ＣＲＴ）、エレクトロルミネッセンスディスプレイ、背面投写型ディスプレイ、蛍光表示管（ＶＦＤ）などのディスプレイなどが好ましく挙げられる。また、画像表示装置としては、これらのディスプレイを備えた装置、例えば、パソコン、携帯情報端末、ゲーム機、デジタルカメラ、デジタルビデオカメラなどが好ましく挙げられる。
【実施例】
【００７９】
次に、本発明を実施例により、さらに詳細に説明するが、本発明は、この例によってなんら限定されるものではない。
【００８０】
（評価方法）
１．高屈折率層の屈折率の測定
各実施例及び比較例で用いた高屈折率層形成用樹脂組成物を、透明基材上にバーコーティングし、照射線量２００ｍＪ／ｃｍ2で紫外線照射を行い硬化させて、厚さ約１６０ｎｍの硬化樹脂層を形成した。この硬化樹脂層の屈折率を、２５℃の雰囲気下、ナトリウムＤ線を照射してアッベ屈折率計にて測定した。
２．耐擦傷性の評価
各実施例及び比較例で得られた反射防止フィルムについて、その表面をスチールウール（＃００００）荷重をかけて１０往復摩擦して、その表面を目視して傷がほとんど認められない最大の荷重を測定した。当該荷重が大きければ大きいほど、優れた耐擦傷性を有することを示す。
【００８１】
調製例１：高屈折率層形成用組成物の調製例
下記の成分を下記の質量比で混合し、Ｐ／Ｖ比が１５０であり、分散剤（アニオン性基含有モノマー）の含有量が０．４２質量％の高屈折率層形成用樹脂組成物を得た。
高屈折率層形成用樹脂組成物；
ジルコニア粒子分散液*1：７質量部
バインダー樹脂（６官能アクリレートモノマー）*2：１質量部
光重合開始剤*3：０．１質量部
プロピレングリコールモノメチルエーテル：９１．９質量部
＊１，「ＬＩＯＤＵＲＡＳ  ＴＹＺ（商品名）」，東洋インキ株式会社，ジルコニア粒子の一次粒径：１０〜２０ｎｍ，ジルコニア粒子分散液中の分散剤含有量：６質量％（高屈折率層形成用樹脂組成物中の含有量は０．４２質量％）
＊２，「ＫＡＹＡＲＡＤ  ＤＰＨＡ（商品名）」，日本化薬株式会社製，ジペンタエリスリトールヘキサアクリレート
＊３，「イルガキュア１２７（商品名）」，ＢＡＳＦジャパン株式会社製
【００８２】
調製例２：低屈折率層形成用樹脂組成物の調製
下記の成分を下記の質量比で混合し、低屈折率層形成用樹脂組成物を得た。
低屈折率層形成用樹脂組成物；
ペンタエリスリトールトリアクリレート（ＰＥＴＡ）：０．１０質量部
中空シリカ粒子分散液*4：６．６９質量部
中実シリカ粒子分散液*5：０．７４質量部
含フッ素ポリマー*6：２．７９質量部
含フッ素モノマー*7：２．２３質量部
光重合開始剤*8：０．０８質量部
メチルイソブチルケトン：５７．０３質量部
プロピレングリコールモノメチルエーテルアセテート：２９．１質量部
＊４，分散液中の中空シリカ粒子含有量は２０質量％であり、溶剤（メチルイソブチルケトン）含有量は８０質量％である。また、中空シリカ粒子の平均粒径は６０ｎｍであり、表面処理により光硬化性反応基を有している。
＊５，「ＭＩＢＫ−ＳＤ（商品名）」，平均一次粒径：１２ｎｍ，固形分：３０質量％，溶剤：メチルイソブチルケトン，シリカ粒子含有反応性官能基：メタクリロイル基
＊６，「オプスターＴＵ２２２４（商品名）」，ＪＳＲ社製，２０質量％溶液（溶剤：メチルイソブチルケトン）
＊７，「ＬＩＮＣ３Ａ（商品名）」：共栄社化学株式会社製，ペンタエリスリトール骨格を有する含フッ素モノマー，２０質量％溶液（溶剤：メチルイソブチルケトン）
＊８，「イルガキュア１２７（商品名）」：ＢＡＳＦジャパン株式会社製
【００８３】
調製例３：ハードコート層形成用樹脂組成物の調製
下記の成分を下記の質量比で混合し、ハードコート層形成用樹脂組成物を得た。
ハードコート層形成用樹脂組成物；
ウレタンアクリレート*9：１５質量部
イソシアヌル酸ＥＯ変性トリアクリレート*10：１５質量部
重合開始剤*11：２質量部
メチルエチルケトン：７０質量部
＊９，「ＵＶ１７００Ｂ（商品名）」，日本合成化学株式会社製
＊１０，「Ｍ３１５（商品名）」，東亞合成株式会社製
＊１１，「イルガキュア１８４（商品名）」：ＢＡＳＦジャパン株式会社製
【００８４】
実施例１
厚さ８０μｍのトリアセチルセルロース（ＴＡＣ）樹脂フィルム上に、調製例３で得られた上記のハードコート層形成用樹脂組成物をバーコーティングし、５０℃、１分の乾燥を行い、溶剤を除去した後、紫外線照射装置（フュージョンＵＶシステムジャパン株式会社製  光源Ｈバルブ）を用いて、照射線量３０ｍＪ／ｃｍ2で紫外線照射を行い硬化させて、厚さ約１０μｍのハードコート層を得た。
得られたハードコート層上に、調製例１で得られた上記の高屈折率層形成用樹脂組成物（分散剤の含有量：０．４２質量％）をバーコーティングし、照射線量４０ｍＪ／ｃｍ2で紫外線照射を行い硬化させて、厚さ約１６０ｎｍの高屈折率層を形成し、次いで、調製例２で得られた上記の低屈折率層形成用樹脂組成物をバーコーティングし、５０℃、１分の乾燥を行い、溶剤を除去した後、照射線量２００ｍＪ／ｃｍ2で紫外線照射を行い硬化させて、厚さ約１００ｎｍの低屈折率層を形成し、透明基材／ハードコート層／高屈折率層／低屈折率層を有する反射防止フィルムを得た。得られた反射防止フィルムについて、上記の評価方法により評価した結果を第１表に示す。
【００８５】
実施例２〜４
実施例１において、Ｐ／Ｖ比を第１表に示されるものとした以外は、実施例１と同様にして反射防止フィルムを作製した。得られた反射防止フィルムについて、上記の評価方法により評価した結果を第１表に示す。
【００８６】
実施例５〜１０
実施例１において、ジルコニア粒子分散液中の分散剤の含有量が６．７５質量％であるものを用いて高屈折率層形成用樹脂組成物中の分散剤の含有量を０．４７質量％とし、Ｐ／Ｖ比を第１表に示されるものとした以外は、実施例１と同様にして反射防止フィルムを作製した。得られた反射防止フィルムについて、上記の評価方法により評価した結果を第１表に示す。
【００８７】
実施例１１及び１２
実施例１において、ジルコニア粒子分散液中の分散剤の含有量が７．５質量％であるものを用いて高屈折率層形成用樹脂組成物中の分散剤の含有量を０．５３質量％とし、Ｐ／Ｖ比を第１表に示されるものとした以外は、実施例１と同様にして反射防止フィルムを作製した。得られた反射防止フィルムについて、上記の評価方法により評価した結果を第１表に示す。
【００８８】
比較例１〜４
実施例１において、高屈折率層形成用樹脂組成物の分散剤の含有量、Ｐ／Ｖ比を第１表に示されるものとした以外は、実施例１と同様にして反射防止フィルムを作製した。得られた反射防止フィルムについて、上記の評価方法により評価した結果を第１表に示す。
【００８９】
【表１】
2013142817.tif 000003
【産業上の利用可能性】
【００９０】
本発明によれば、優れた反射防止特性を有し、かつ優れた耐擦傷性を有する反射防止フィルムを得ることができる。本発明の反射防止フィルムは、偏光板、画像表示装置に好適に設けられる。
【符号の説明】
【００９１】
１．反射防止フィルム
２．透明基材
３．高屈折率層
４．低屈折率層
５．ハードコート層
６．中屈折率層
【図１】
2013142817.tif 000004
【図２】
2013142817.tif 000005
【図３】
2013142817.tif 000006